(57)【要約】【課題】本発明は、バックライトモジュールを提供する。【解決手段】本発明のバックライトモジュールは、青色バックライトを採用し、赤、緑色の量子ドット薄膜に働きかけて、赤、緑色の蛍光体を得るとともに、緑色量子ドット薄膜の両側に二つのワイヤーグリッドを設け、ファブリ・ペロー空間を構成する。前記ファブリ・ペロー空間は、緑色量子ドット薄膜が発する緑光に対して特定の波長の選択を行うとともに、前記特定の波長の緑光の発光強度を高め、それによって、緑光の色純度及び発光強度を高める。それによって、バックライトモジュールの色域の表示を豊かにし、同時に緑光量子ドット薄膜の発光効率を高めることによって、量子ドット薄膜蛍光体の効率が下がるという問題を格段に改善するとともに、ワイヤーグリッドがバックライトモジュールの反射層と照度を高める構造を形成することで、照度を高める構造を設ける手間を省き、バックライトモジュールの厚さを薄くできる。【選択図】図３
2019505081.tif 000002
【特許請求の範囲】
【請求項１】
ライトガイドと、前記ライトガイドの片側に設けられた青色光源と、前記ライトガイドの上方に光が出る側に設けられ且つ重ねて設けられた赤光変換層及び緑光変換層と、からなるバックライトモジュールであって、
前記赤光変換層は、赤色量子ドット薄膜からなり、
前記緑光変換層は、緑色量子ドット薄膜と、前記緑色量子ドット薄膜の両側にそれぞれ設けられた二つのワイヤーグリッドと、からなり、
前記ワイヤーグリッドは、誘電体層と、誘電体層に設けられ且つ順番に配列された複数個のワイヤーグリッドユニットと、からなり、
前記ワイヤーグリッドユニットは、一本の金属棒と、前記金属棒の片側に設けられた一つの帯状の空間と、からなり、
前記緑色量子ドット薄膜の両側に設けられた二つのワイヤーグリッドのワイヤーグリッドユニットの配列方向は同じであり、
前記緑色量子ドット薄膜の両側の二つのワイヤーグリッドの間の距離は、特定の緑光の波長の整数倍であり、前記特定の緑光の波長は前記緑色量子ドット薄膜が発する緑光周波帯内の任意の一つの波長である
ことを特徴とする、バックライトモジュール。
【請求項２】
前記緑色量子ドット薄膜が発する緑光周波帯は、５００−６００ｎｍであり、
前記特定の緑光波長は、５００−６００ｎｍの間の任意の一つの波長である
ことを特徴とする、請求項１に記載のバックライトモジュール。
【請求項３】
前記ワイヤーグリッドは、誘電体層が設けられた方の片側、または、複数個のワイヤーグリッドユニットが設けられた方の片側を、前記緑色量子ドット薄膜に向かい合うようにして設けられる
ことを特徴とする、請求項１に記載のバックライトモジュール。
【請求項４】
前記ワイヤーグリッドユニットの内、前記金属棒及び帯状の空間は、いずれも直線状であり且つ互いに平行である
ことを特徴とする、請求項１に記載のバックライトモジュール。
【請求項５】
ワイヤーグリッドユニットの配列方向に垂直な偏光方向を、Ｐ状態と定義し、
ワイヤーグリッドユニットの配列方向に平行な偏光方向を、Ｓ状態と定義すると、
前記ワイヤーグリッドは、Ｓ状態の場合は、前記緑色量子ドット薄膜が発する緑光周波帯に対してだけ反射特性を備え、Ｐ状態の場合は、前記緑色量子ドット薄膜が発する緑光周波に対してだけ透過特性を備える
ことを特徴とする、請求項１に記載のバックライトモジュール。
【請求項６】
前記金属棒の材料は、アルミ、銀、金の内の一種類または複数種類である
ことを特徴とする、請求項１に記載のバックライトモジュール。
【請求項７】
前記誘電体層は、下から上に順番に重ねて設けられた第一誘電体層と、第二誘電体層と、第三誘電体層と、からなり、
その内、前記第二誘電体層の屈折率は、前記第一誘電体層及び第三誘電体層の屈折率より高い
ことを特徴とする、請求項１に記載のバックライトモジュール。
【請求項８】
前記第一誘電体層及び第三誘電体層の材料は、いずれも、二酸化ケイ素、一酸化ケイ素、酸化マグネシウムの内の一種類または複数種類からなり、
前記第二誘電体層の材料は、窒化ケイ素、酸化チタン、五酸化タンタルの内の一種類または複数種類からなる
ことを特徴とする、請求項７に記載のバックライトモジュール。
【請求項９】
前記ワイヤーグリッドユニットの幅は、２００−５００ｎｍであり、
その内、前記金属棒の幅は、前記ワイヤーグリッドユニットの幅の０．４−０．９の比率を占め、
前記金属棒の高さは、２０−２００ｎｍである
ことを特徴とする、請求項１に記載のバックライトモジュール。
【請求項１０】
前記バックライトモジュールは、さらに、前記ライトガイドの下方に設けられた反射層を備える
ことを特徴とする、請求項１に記載のバックライトモジュール。
【請求項１１】
ライトガイドと、前記ライトガイドの片側に設けられた青色光源と、前記ライトガイドの上方に光が出る側に設けられ且つ重ねて設けられた赤光変換層及び緑光変換層と、からなるバックライトモジュールであって、
前記赤光変換層は、赤色量子ドット薄膜からなり、
前記緑光変換層は、緑色量子ドット薄膜と、前記緑色量子ドット薄膜の両側にそれぞれ設けられた二つのワイヤーグリッドと、からなり、
前記ワイヤーグリッドは、誘電体層と、誘電体層に設けられ且つ順番に配列された複数個のワイヤーグリッドユニットと、からなり、
前記ワイヤーグリッドユニットは、一本の金属棒と、前記金属棒の片側に設けられた一つの帯状の空間と、からなり、
前記緑色量子ドット薄膜の両側に設けられた二つのワイヤーグリッドのワイヤーグリッドユニットの配列方向は同じであり、
前記緑色量子ドット薄膜の両側の二つのワイヤーグリッドの間の距離は、特定の緑光の波長の整数倍であり、前記特定の緑光の波長は、前記緑色量子ドット薄膜が発する緑光周波帯内の任意の一つの波長であり、
その内、前記緑色量子ドット薄膜が発する緑光周波帯は、５００−６００ｎｍであり、前記特定の緑光波長は、５００−６００ｎｍの間の任意の一つの波長であり、
その内、前記ワイヤーグリッドは、誘電体層が設けられた方の片側、または、複数個のワイヤーグリッドユニットが設けられた方の片側を、前記緑色量子ドット薄膜に向かい合うようにして設けられ、
その内、前記ワイヤーグリッドユニットの内、前記金属棒及び帯状の空間は、いずれも直線状であり且つ互いに平行である
ことを特徴とする、バックライトモジュール。
【請求項１２】
ワイヤーグリッドユニットの配列方向に垂直な偏光方向を、Ｐ状態と定義し、
ワイヤーグリッドユニットの配列方向に平行な偏光方向を、Ｓ状態と定義すると、
前記ワイヤーグリッドは、Ｓ状態の場合は、前記緑色量子ドット薄膜が発する緑光周波帯に対してだけ反射特性を備え、Ｐ状態の場合は、前記緑色量子ドット薄膜が発する緑光周波に対してだけ透過特性を備える
ことを特徴とする、請求項１１に記載のバックライトモジュール。
【請求項１３】
前記金属棒の材料は、アルミ、銀、金の内の一種類または複数種類である
ことを特徴とする、請求項１１に記載のバックライトモジュール。
【請求項１４】
前記誘電体層は、下から上に順番に重ねて設けられた第一誘電体層と、第二誘電体層と、第三誘電体層と、からなり、
その内、前記第二誘電体層の屈折率は、前記第一誘電体層及び第三誘電体層の屈折率より高い
ことを特徴とする、請求項１１に記載のバックライトモジュール。
【請求項１５】
前記第一誘電体層及び第三誘電体層の材料は、いずれも、二酸化ケイ素、一酸化ケイ素、酸化マグネシウムの内の一種類または複数種類からなり、
前記第二誘電体層の材料は、窒化ケイ素、酸化チタン、五酸化タンタルの内の一種類または複数種類からなる
ことを特徴とする、請求項１４に記載のバックライトモジュール。
【請求項１６】
前記ワイヤーグリッドユニットの幅は、２００−５００ｎｍであり、
その内、前記金属棒の幅は、前記ワイヤーグリッドユニットの幅の０．４−０．９の比率を占め、
前記金属棒の高さは、２０−２００ｎｍである
ことを特徴とする、請求項１１に記載の前記バックライトモジュール。
【請求項１７】
前記バックライトモジュールは、さらに、前記ライトガイドの下方に設けられた反射層を備える
ことを特徴とする、請求項１１に記載のバックライトモジュール。
【発明の詳細な説明】
【技術分野】
【０００１】
本発明は、ディスプレイ技術領域に関し、特にバックライトモジュールに関する。
【背景技術】
【０００２】
ディスプレイ技術の発展に伴って、液晶ディスプレイ装置（Ｌｉｑｕｉｄ  Ｃｒｙｓｔａｌ  Ｄｉｓｐｌａｙ、ＬＣＤ）などの平面ディスプレイ装置は、高画質であり、省電力であり、ボディが薄く、応用範囲が広いなどのメリットを備えるため、携帯電話、テレビ、個人情報端末、デジタルカメラ、ノートパソコン、デスクトップパソコンなどの各種消耗電子製品において広く応用されており、ディスプレイ装置における主流となっている。
【０００３】
現在市場においてみられる液晶ディスプレイ装置の大部分は、バックライト型液晶ディスプレイ装置であり、液晶ディスプレイパネル及びバックライトモジュール（ｂａｃｋｌｉｇｈｔ  ｍｏｄｕｌｅ）からなる。液晶ディスプレイパネルの作動原理は、二枚の平行なガラス基板の中に液晶分子を安置し、二枚のガラス基板の間にはたくさんの垂直または水平の細い電線があり、通電と液晶分子の方向の変化を制御することによって、バックライトモジュールの光線を屈折させて画面を生じさせる。
【０００４】
高色域パネルは、自然界のようなより多くの色彩を表示させることができるため、色の飽和度と色彩の再現性を高めることができる。現在パネルのメーカーは消費者の色彩の再現に対する要求に応じて、パネルの色域値を高め続けようとしており、その外にも有機発光ダイオード（ＯＬＥＤ、Ｏｒｇａｎｉｃ  Ｌｉｇｈｔ−Ｅｍｉｔｔｉｎｇ  Ｄｉｏｄｅ）技術に特有の高色域特性は、従来の液晶ディスプレイパネルを凌ぐものとなっている。色域を高める方式は、バックライトの元々のピーク値の位置を調整し、蛍光体粉を採用するとともに、量子ドット（Ｑｕａｎｔｕｍ  Ｄｏｔ、ＱＤ）を用いて、バックライトとカラーフィルタ（ＣＦ）の通過位置及び半値全幅等を調整することである。
【０００５】
図１はフッ化物（ＫＳＦ）蛍光粉及び量子ドットの発光スペクトルの比較概略図である。現在小さいサイズのディスプレイ装置において応用の余地があるのは、青光発光ダイオード（ＬＥＤ、Ｌｉｇｈｔ  Ｅｍｉｔｔｉｎｇ  Ｄｉｏｄｅ）を用いて赤、緑光量子ドット薄膜（ＱＤ  ｆｉｌｍ）に働きかける方法である。その内、量子ドットの発光ラインの幅は３０ｎｍほどであり、狭線幅によってバックライトの純色性を確保する。このことは色域を高めることにおいて非常に重要なことである。図１が示すように、フッ化物蛍光粉は赤光スペクトル上で分立したピーク信号を示しており、線の幅はわずか２０ｎｍほどであり、従来の赤色量子ドットに比べてさらに有利な点を備え、緑光スペクトル上に広域スペクトラムの分布の特徴を示す。図２は、色座標システム内における三種類の色域の標準分布概略図である。図２から分かるように、ＤＣＩ  Ｐ３、Ａｄｏｂｅ  ＲＧＢ、ｓＲＧＢ、この三種類の色域標準は赤（Ｒ）、青（Ｂ）色の点における色座標の全体の差は小さく、また、緑色（Ｇ）の点における色座標の差は大きい。それゆえに、バックライトの緑色点の色純度を高めることは色域を高める簡単且つ効果的な一つの方法である。
【発明の概要】
【発明が解決しようとする課題】
【０００６】
本発明は、緑光の色の純度及び発光強度を高め、それによって、バックライトモジュールの色域の表示を高めることができるバックライトモジュールを提供することを目的とする。
【課題を解決するための手段】
【０００７】
前記の目的を達成するため、本発明は、ライトガイドと、前記ライトガイドの片側に設けられた青色光源と、前記ライトガイドの上方に光が出る側に設けられ且つ重ねて設けられた赤光変換層及び緑光変換層と、からなるバックライトモジュールを提供する。その内、前記赤光変換層及び緑光変換層の上下の位置は決まっていない。
【０００８】
前記赤光変換層は、赤色量子ドット薄膜からなる。
【０００９】
前記緑光変換層は、緑色量子ドット薄膜と、前記緑色量子ドット薄膜の両側にそれぞれ設けられた二つのワイヤーグリッドと、からなる。
【００１０】
前記ワイヤーグリッドは、誘電体層と、誘電体層に設けられ且つ順番に配列された複数個のワイヤーグリッドユニットと、からなる。前記ワイヤーグリッドユニットは、一本の金属棒と、前記金属棒の片側に設けられた一つの帯状の空間と、からなる。前記緑色量子ドット薄膜の両側に設けられた二つのワイヤーグリッドのワイヤーグリッドユニットの配列方向は、同じである。
【００１１】
前記緑色量子ドット薄膜の両側の二つのワイヤーグリッドの間の距離は、特定の緑光の波長の整数倍であり、前記特定の緑光の波長は、前記緑色量子ドット薄膜が発する緑光周波帯の内の任意の一つの波長である。
【００１２】
前記緑色量子ドット薄膜が発する緑光周波帯は、５００−６００ｎｍであり、前記特定の緑光波長は、５００−６００ｎｍの間の任意の一つの波長である。
【００１３】
前記ワイヤーグリッドは、誘電体層が設けられた方の片側、または、複数個のワイヤーグリッドユニットが設けられた方の片側を、前記緑色量子ドット薄膜に向かい合うようにして設けられる。
【００１４】
前記ワイヤーグリッドユニットの内、前記金属棒及び帯状の空間は、いずれも直線状であり且つ互いに平行である。
【００１５】
ワイヤーグリッドユニットの配列方向に垂直な偏光方向をＰ状態と定義し、ワイヤーグリッドユニットの配列方向に平行な偏光方向をＳ状態と定義すると、前記ワイヤーグリッドは、Ｓ状態の場合は、前記緑色量子ドット薄膜が発する緑光周波帯に対してだけ反射特性を備え、Ｐ状態の場合は、前記緑色量子ドット薄膜が発する緑光周波に対してだけ透過特性を備える。
【００１６】
前記金属棒の材料は、アルミ、銀、金の内の一種類または複数種類である。
【００１７】
前記誘電体層は、下から上に順番に重ねて設けられた第一誘電体層と、第二誘電体層と、第三誘電体層と、からなる。その内、前記第二誘電体層の屈折率は、前記第一誘電体層及び第三誘電体層の屈折率より高い。
【００１８】
前記第一誘電体層及び第三誘電体層の材料は、いずれも、二酸化ケイ素、一酸化ケイ素、酸化マグネシウムの内の一種類または複数種類からなり、前記第二誘電体層の材料は、窒化ケイ素、酸化チタン、五酸化タンタルの内の一種類または複数種類からなる。
【００１９】
前記ワイヤーグリッドユニットの幅は、２００−５００ｎｍであり、その内、前記金属棒の幅は、前記ワイヤーグリッドユニットの幅の０．４−０．９の比率を占める。前記金属棒の高さは、２０−２００ｎｍである。
【００２０】
前記バックライトモジュールは、さらに、前記ライトガイドの下方に設けられた反射層を備える。
【００２１】
本発明は、さらに、ライトガイドと、前記ライトガイドの片側に設けられた青色光源と、前記ライトガイドの上方の光が出る側に設けられ且つ重ねて設けられた赤光変換層及び緑光変換層と、からなるバックライトモジュールを提供する。
【００２２】
前記赤光変換層３０は、赤色量子ドット薄膜３１からなる。
【００２３】
前記緑光変換層は、緑色量子ドット薄膜と、前記緑色量子ドット薄膜の両側にそれぞれ設けられた二つのワイヤーグリッドと、からなる。
【００２４】
前記ワイヤーグリッドは、誘電体層と、誘電体層の上に設けられ且つ順番に配列された複数個のワイヤーグリッドユニットと、からなる。前記ワイヤーグリッドユニットは、一本の金属棒と、前記金属棒の片側に設けられた一つの帯状の空間と、からなる。前記緑色量子ドット薄膜の両側に設けられた二つのワイヤーグリッドのワイヤーグリッドユニットの配列方向は、同じである。
【００２５】
前記緑色量子ドット薄膜の両側の二つのワイヤーグリッドの間の距離は、特定の緑光の波長の整数倍であり、前記特定の緑光の波長は、前記緑色量子ドット薄膜が発する緑光の周波帯内の任意の一つの波長である。
【００２６】
その内、前記緑色量子ドット薄膜４１が発する緑光周波帯は、５００−６００ｎｍであり、前記特定の緑光の波長は、５００−６００ｎｍの間の任意の一つの波長である。
【００２７】
前記ワイヤーグリッドは、誘電体層が設けられた方の片側、または、複数個のワイヤーグリッドユニットが設けられた方の片側を、前記緑色量子ドット薄膜に向かい合うようにして設けられる。
【００２８】
その内、前記ワイヤーグリッドユニットの内、前記金属棒と帯状の空間は、いずれも直線状であり且つ互いに平行である。
【発明の効果】
【００２９】
本発明が提供するバックライトモジュールは、青色バックライトを採用し、赤色、緑色量子ドット薄膜に働きかけて赤色、緑色蛍光体を得るとともに、緑色量子ドット薄膜的の両側に二つのワイヤーグリッドが設けられ、ファブリ・ペロー空間を構成する。前記ファブリ・ペロー空間は、緑色量子ドット薄膜が発する緑光に対して特定の波長の選択を行うとともに、前記特定の波長の緑光の発光強度を強めることができ、それによって、緑光の色純度及び発光強度を高め、それによって、バックライトモジュールの色域の表示を高め、同時に緑光量子ドット薄膜の発光効率を高めることによって、量子ドット薄膜蛍光体の効率が低くなるという問題を格段に改善するとともに、ワイヤーグリッドは、バックライトモジュールの反射層と照度を高める構造を形成し、照度を高めるための構造を設ける手間を省くことができ、バックライトモジュールの厚さを薄くすることが可能である。
【００３０】
本発明の特徴及び技術内容について更に理解できるように、本発明に関する以下の詳細な説明と図面を参照する。しかしながら、図面は参考及び説明ために用いるに過ぎず、決して本発明に制限を加えるものではない。
【図面の簡単な説明】
【００３１】
以下では図を参照しつつ、本発明の具体的な実施方式について詳細な説明を行うことによって、本発明の技術方案及びその他の有益な効果についても明らかにする。
【００３２】
【図１】フッ化物蛍光体粉及び量子ドットの発光スペクトルを比較した概略図である。
【図２】三種類の色域標準が色座標システム内で分布した状態を示す概略図である。
【図３】本発明のバックライトモジュールの構造概略図である。
【図４】本発明のバックライトモジュール内のワイヤーグリッドの構造概略図である。
【図５Ａ】本発明のバックライトモジュール内のワイヤーグリッドのＰ状態の場合の光の反射率及び透過率の概略図である。
【図５Ｂ】本発明のバックライトモジュール内のワイヤーグリッドのＳ状態の場合の光の反射率及び透過率の概略図である。
【図６Ａ】本発明のバックライトモジュールと従来の量子ドットバックライトモジュールの発光スペクトルを比較した概略図である。
【図６Ｂ】本発明のバックライトモジュールと従来の量子ドットバックライトモジュールの色域を比較した概略図である。
【発明を実施するための形態】
【００３３】
本発明が採用する技術方案及びその効果について更に詳しく説明するため、以下では、本発明の最適な実施例及びその図面を用いつつ詳細な説明を行う。
【００３４】
図３を参照する。本発明は、ライトガイド１０と、前記ライトガイド１０の片側に設けられた青色光源２０と、前記ライトガイド１０の上方の光が出る側に設けられ且つ重ねて設けられた赤光変換層３０及び緑光変換層４０と、からなるバックライトモジュールを提供する。その内、前記赤光変換層３０と緑光変換層４０の上下の位置は決まっていない。
【００３５】
前記赤光変換層３０は、赤色量子ドット薄膜３１からなる。
【００３６】
前記緑光変換層４０は、緑色量子ドット薄膜４１と、前記緑色量子ドット薄膜４１の両側にそれぞれ設けられた二つのワイヤーグリッド５０と、からなる。
【００３７】
前記ワイヤーグリッド５０は、誘電体層９０と、誘電体層９０の上に設けられ且つ順番に配列された複数個のワイヤーグリッドユニット６０と、からなる。前記ワイヤーグリッドユニット６０は、一本の金属棒６１と、前記金属棒６１の片側に設けられた一つの帯状の空間６２と、からなる。前記緑色量子ドット薄膜４１の両側に設けられた二つのワイヤーグリッド５０のワイヤーグリッドユニット６０の配列方向は、同じである。
【００３８】
前記緑色量子ドット薄膜４１の両側の二つのワイヤーグリッド５０の間の距離は、特定の緑光の波長の整数倍であり、前記特定の緑光の波長は、前記緑色量子ドット薄膜４１が発する緑光の周波帯内の任意の一つの波長である。
【００３９】
具体的には、前記緑色量子ドット薄膜４１が発する緑光周波帯は、５００−６００ｎｍであり、前記特定の緑光の波長は、５００−６００ｎｍの間の任意の一つの波長である。
【００４０】
具体的には、前記特定の緑光の波長は、バックライトモジュールの色域の必要に応じて選定を行う。
【００４１】
具体的には、前記青色光源２０が発するとともに前記ライトガイド１０を通過して出力される青光は、赤光変換層３０と緑光変換層４０がそれぞれ発する赤光及び緑光と混ざった後、白光を形成して出力される。即ち、本発明のバックライトモジュールが発する光は、白光である。
【００４２】
具体的には、前記ワイヤーグリッド５０は、誘電体層９０が設けられた方の片側、または、複数個のワイヤーグリッドユニット６０が設けられた方の片側を、前記緑色量子ドット薄膜４１に向かい合うようにして設けられる。
【００４３】
具体的には、前記ワイヤーグリッドユニット６０の内、前記金属棒６１と帯状の空間６２は、いずれも直線状であり且つ互いに平行である。
【００４４】
本発明の内、前記緑色量子ドット薄膜４１の両側に位置する二つのワイヤーグリッド５０は、ファブリ・ペロー（Ｆａｂｒｙ−Ｐｅｒｏｔ）空間を構成し、一つの特定の波長の緑光を選定するとともに、前記特定波長緑光の発光強度を格段に強くすることができる。
【００４５】
具体的には、前記ワイヤーグリッド５０は、偏光選択特性と、波長の選択的透過特性と、波長の選択的反射特性とを備える。ワイヤーグリッドユニット６０の配列方向に垂直な偏光方向をＰ状態と定義し、ワイヤーグリッドユニット６０の配列方向に平行な偏光方向をＳ状態と定義すると、前記ワイヤーグリッド５０のうち、Ｓ状態の場合は、前記緑色量子ドット薄膜４１が発する緑光周波帯に対してだけ反射特性を備え、Ｐ状態の場合は、前記緑色量子ドット薄膜４１が発する緑光周波帯に対してだけ透過特性を備える。図５Ａは、前記ワイヤーグリッド５０のＰ状態の場合の光の透過率及び反射率の概略図である。図５Ａから分かるように、前記ワイヤーグリッド５０は、Ｐ状態において、緑光だけを透過させる。図５Ｂは、前記ワイヤーグリッド５０のＳ状態の光に対する透過率及び反射率の概略図である。図５Ｂから分かるように、前記ワイヤーグリッド５０はＳ状態において、緑光に対してだけ反射を行う。
【００４６】
図３が示す具体実施例において、前記赤光変換層３０は、前記緑光変換層４０の上方に設けられ、前記緑光変換層４０は、ライトガイド１０の上方に設けられ、前記ライトガイド１０が発する青色バックライトは非偏光特性を備えるため、Ｓ状態の青光は、前記緑色量子ドット薄膜４１の下方に位置するワイヤーグリッド５０を完全に透過することができ、それによって、緑色量子ドット薄膜４１に働きかけて緑光を形成し出力させる。その内、Ｓ状態の緑光は、ワイヤーグリッド５０の反射特性のために前記ファブリ・ペロー空間内で共振を形成し、その間Ｓ状態の緑光は、共振を働きかけるモードによって、さらに緑色量子ドット薄膜４１に働きかけて発光し、最終的にバンドギャップが制限する小さな空間の自然放射の状態密度増強（パーセル）効果によって、緑色量子ドット薄膜４１が発する緑光の内Ｓ状態に属し且つ波長及び前記ファブリ・ペロー空間にマッチする特定の波長の緑光信号を、増強することができ、最終的に前記ファブリ・ペロー空間の光が漏れることで緑光出力信号を形成する。
【００４７】
簡単に言うと、前記緑色量子ドット薄膜４１の両側の二つのワイヤーグリッド５０が構成するファブリ・ペロー空間は、その間隔幅、偏光選択特性、波長の選択的透過特性、波長の選択的反射特性によって、特定の波長の一つの緑光を選択するとともに、共振及びパーセル効果によって、特定の波長の前記緑光の発光強度を強め、緑光の色純度及び発光強度を高める作用を達成することができる。
【００４８】
具体的には、前記金属棒６１の材料は、大きな屈折率の虚数部を備えた金属材料であり、アルミ（Ａｌ）、銀（Ａｇ）、金（Ａｕ）の内の一種類または複数種類である。
【００４９】
具体的には、図４が示すように、前記誘電体層９０は屈折率が調整可能な多層構造であり、下から上まで順番に重ねて設けられた第一誘電体層９１と、第二誘電体層９２と、第三誘電体層９３と、を備える。その内、前記第二誘電体層９２の屈折率は、前記第一誘電体層９１及び第三誘電体層９３の屈折率より高く、それによって、低屈折率−高屈折率−低屈折率のサンドイッチ構造を形成する。具体的には、前記第一誘電体層９１及び第三誘電体層９３の材料は、いずれも、二酸化ケイ素（ＳｉＯ２）、一酸化ケイ素（ＳｉＯ）、酸化マグネシウム（ＭｇＯ）の内の一種類または複数種類からなり、前記第二誘電体層９２の材料は、窒化ケイ素（Ｓｉ３Ｎ４）、酸化チタン（ＴｉＯ２）、五酸化タンタル（Ｔａ２Ｏ５）の内の一種類または複数種類からなる。
【００５０】
具体的には、前記第一誘電体層９１及び第二誘電体層９２及び第三誘電体層９３の厚さは、それぞれ、３０−２００ｎｍであり、前記第一誘電体層９１及び第二誘電体層９２及び第三誘電体層９３の厚さは、同じであって良く、または、異なっても良い。
【００５１】
具体的には、前記誘電体層９０は、高透過率の構造の層であり、好ましくは、前記誘電体層９０は透明の構造の層である。
【００５２】
具体的には、前記ワイヤーグリッドユニット６０の幅は、２００−５００ｎｍであり、その内、前記金属棒６１の幅は、前記ワイヤーグリッドユニット６０の幅の０．４−０．９の比率を占める。前記金属棒６１の高さは、２０−２００ｎｍである。
【００５３】
具体的には、前記ワイヤーグリッド５０は、さらに緑光だけを透過させるカラーフィルタとして使用することができ、カラーフィルタとして使用する時、その通過半値幅は２０−５０ｎｍであり、中心のピーク透過率は７０％より高い。
【００５４】
具体的には、前記赤色量子ドット薄膜３１及び緑色量子ドット薄膜４１の材料は、いずれも、ＣｄＳ及びＣｄＳｅの内の一種類または複数種類からなる。
【００５５】
具体的には、本発明の内の赤色量子ドット薄膜３１の働きかけるモードは、通常のモードを採用し、ここでは記載を省略する。
【００５６】
好ましくは、本発明のバックライトモジュールは、さらに、前記ライトガイド１０の下方に設けられた反射層７０を備え、ワイヤーグリッド５０Ｐは、状態の場合、前記緑色量子ドット薄膜４１が発する緑光周波帯に対してだけ透過特性を備えるため、それによって、Ｐ状態青光は反射して再びライトガイド１０に進入するとともに、反射層７０を通過して反射してから明るさを増幅させる効果を形成する。これは即ち、前記緑色量子ドット薄膜４１の下方に位置するワイヤーグリッド５０及び反射層７０は照度を高める構造を形成することになり、照度を高めるための構造を設ける手間を一つ省くことができ、それによって、バックライトモジュールの厚さを薄くすることができる。
【００５７】
好ましくは、本発明のバックライトモジュールは、さらに、前記ライトガイド１０と、赤光変換層３０或いは緑光変換層４０の間に設けられた拡散片８０を備え、それによって、ライトガイド１０の出光の均一性を高める。
【００５８】
図６Ａは、本発明のバックライトモジュール及び従来の量子ドットバックライトモジュールの発光スペクトルの比較概略図である。図６Ａから分かるように、従来の量子ドットバックライトモジュールと比べて、本発明のバックライトモジュールの緑光周波帯は、狭線幅及び高色純度の利点を備えている。図６Ｂは、本発明のバックライトモジュール及び従来の量子ドットバックライトモジュールの色域の比較概略図である。図６Ｂから分かるように、従来の量子ドットバックライトモジュールと比べて、本発明のバックライトモジュールの緑光周波帯は、高色純度の利点を備えており、且つ本発明のバックライトモジュールは、更に広範な色域範囲を備えている。
【００５９】
前記をまとめると、本発明が提供するバックライトモジュールは、青色バックライトを採用し、赤色、緑色量子ドット薄膜に働きかけ、赤色、緑色蛍光体を得るとともに、緑色量子ドット薄膜の両側に二つのワイヤーグリッドを設け、ファブリ・ペロー空間を構成する。前記ファブリ・ペロー空間は、緑色量子ドット薄膜が発する緑光に対して特定の波長を選択するとともに、前記特定の波長の緑光の発光強度を強めることができ、それによって、緑光の色純度及び発光強度を高め、それによって、バックライトモジュールの色域表現を豊かにするとともに、同時に緑光量子ドット薄膜の発光効率を高めることによって、量子ドット薄膜蛍光体の効率が低下する問題を格段に改善するとともに、ワイヤーグリッドはバックライトモジュールの反射層と照度を高める構造を形成し、照度を高める構造を設ける手間を省き、バックライトモジュールの厚さを薄くすることができる。
【００６０】
上記については、本分野の一般的な技術者は、本発明の技術考案及び技術構想に基づき、その他各種の対応する変更及び修正をすることができ、これらの変更及び修正もすべて本発明の請求項の保護範囲に含まれるものとする。
【符号の説明】
【００６１】
１０  ライトガイド
２０  青色光源
３０  赤光変換層
３１  赤色量子ドット薄膜
４０  緑光変換層
４１  緑色量子ドット薄膜
５０  ワイヤーグリッド
６０  ワイヤーグリッドユニット
６１  金属棒
６２  帯状の空間
７０  反射層
８０  拡散片
９０  誘電体層
９１  第一誘電体層
９２  第二誘電体層
９３  第三誘電体層
【図１】
2019505081.tif 000003
【図２】
2019505081.tif 000004
【図３】
2019505081.tif 000005
【図４】
2019505081.tif 000006
【図５Ａ】
2019505081.tif 000007
【図５Ｂ】
2019505081.tif 000008
【図６Ａ】
2019505081.tif 000009
【図６Ｂ】
2019505081.tif 000010
【国際調査報告】
2019505081.tif 000011
2019505081.tif 000012
2019505081.tif 000013
2019505081.tif 000014
2019505081.tif 000015
2019505081.tif 000016
2019505081.tif 000017
2019505081.tif 000018